FR 2783749 A1 20000331 FR 9912126 A 19990929 La présente invention concerne un matériau d'enregistrement thermosensible réversible, plus particulièrement un matériau d'enregistrement thermosensible réversible qui utilise une réaction colorée entre un agent colorant donneur d'électrons et un agent de développement de couleur accepteur d'électrons et dans lequel une image colorée est formée et effacée de manière répétée par chauffage et refroidissement appropriés du matériau d'enregistrement thermosensible réversible, ainsi qu'un procédé et un appareil d'enregistrement/effacement d'images utilisant ce matériau. On connaît différents matériaux d'enregistrement thermosensibles dans lesquels une image colorée peut être formée par une réaction colorée quand un agent colorant donneur d'électrons est mis en contact avec un agent de développement de couleur accepteur d'électrons avec apport de chaleur. Les matériaux d'enregistrement thermosensibles présentent les avantages suivants par rapport aux autres matériaux d'enregistrement conventionnels : (1) des images colorées peuvent être enregistrées rapidement au moyen d'un appareil relativement simple sans que des étapes compliquées de développement et de fixage soient nécessaires ; (2) des images colorées peuvent être enregistrées sans bruit et sans pollution de l'environnement ; (3) des images colorées variées, par exemple rouges, bleues, violettes, et noires, peuvent être obtenues aisément ; (4) la densité des images et la blancheur de l'arrière-plan sont élevées ; et (5) les coûts de fabrication sont relativement bas. Du fait de ces avantages, il est possible d'utiliser largement ces matériaux d'enregistrement thermosensibles non seulement comme matériaux d'enregistrement pour étiquettes de prix dans les magasins mais aussi comme matériaux d'enregistrement pour copieurs, appareils de fac-similés, distributeurs automatiques de tickets, imprimantes vidéo et imprimantes pour ordinateurs, et instruments de mesure. Toutefois, la réaction colorée de ces matériaux d'enregistrement thermosensibles est irréversible de sorte que ces matériaux ne peuvent pas être utilisés de manière répétée. Plusieurs matériaux d'enregistrement thermosensibles qui peuvent former et effacer de manière répétée une image ont été proposés. On connaît par exemple les matériaux suivants : (1) un matériau d'enregistrement thermosensible qui comprend de l'acide gallique en combinaison avec du phloroglucinol comme agents de développement de couleur (demande de brevet japonais mise à la disposition du public n 60-193691) ; (2) un matériau d'enregistrement thermosensible qui comprend de la phénolphtaléine ou de la thymolphtaléine comme agent de développement de couleur (demande de brevet japonais mise à la disposition du public n 61-237684) ; (3) un matériau d'enregistrement thermosensible qui comprend une solution solide uniforme d'un agent colorant, d'un agent de développement de couleur et d'un ester d'acide carboxylique (demandes de brevet japonais mises à la disposition du public n 62-138556,62-138568 et 62-140881) ; (4) un matériau d'enregistrement thermosensible qui comprend un dérivé de l'acide ascorbique qui sert d'agent de développement de couleur (demande de brevet japonais mise à la disposition du public n 63-173684) ; et (5) un matériau d'enregistrement thermosensible qui comprend de l'acide bis (hydroxyphényl)acétique ou un sel d'amine aliphatique supérieure de l'acide gallique qui sert d'agent de développement de couleur (demandes de brevet japonais mises à la disposition du public n 2-188293 et 2-188294). La présente demanderesse a proposé une composition colorée thermosensible réversible qui comprend un agent colorant tel qu'un leuco dérivé de colorant et un agent de développement de couleur tel qu'un composé de type phosphate organique, un composé de type acide carboxylique aliphatique ou un composé phénolique qui ont chacun un groupe hydrocarboné aliphatique à longue chaîne, et un matériau d'enregistrement thermosensible réversible utilisant cette composition colorée (demande de brevet japonais mise à la disposition du public n 5-124360). Ce matériau d'enregistrement thermosensible réversible permet la formation et l'effacement répétés et stables d'une image en étant chauffé et refroidi de manière appropriée, et l'état d'enregistrement d'image ou l'état d'effacement d'image peut être maintenu de manière stable à la température ambiante. De plus, la demande de brevet japonais mise à la disposition public n 6-210954 décrit un matériau d'enregistrement thermosensible réversible qui comprend un composé phénolique spécifié ayant un groupe hydrocarboné aliphatique à longue chaîne et servant d'agent de développement de couleur. Les demandes de brevet japonais mises à la disposition du public n 7-52542,7-68933, 8-132735,8-310128, 9-272262,9-270563, 9-300817 et 9-300820 décrivent des techniques permettant d'obtenir une effaçabilité rapide au moyen d'un promoteur d'effacement spécifié. Toutefois, ces techniques présentent des inconvénients du fait que les propriétés d'effacement ne sont pas satisfaisantes. Pour ces raisons, on recherche un matériau d'enregistrement thermosensible réversible présentant une effaçabilité rapide ainsi que de bonnes propriétés colorantes et de bonnes propriétés de conservation. La présente invention a donc pour but de fournir un matériau d'enregistrement thermosensible réversible ayant une effaçabilité rapide et dans lequel les images enregistrées ont de bonnes propriétés de conservation. Par ailleurs, l'invention a également pour but de fournir un procédé et un appareil d'enregistrement et d'effacement d'images utilisant un tel matériau d'enregistrement thermosensible réversible. Pour atteindre ces buts, la présente invention fournit un matériau d'enregistrement thermosensible réversible comprenant une couche d'enregistrement recouvrant au moins un côté d'un substrat et qui comprend un agent colorant donneur d'électrons et un agent de développement de couleur accepteur d'électrons, dans lequel la couche d'enregistrement acquiert un état coloré quand elle est chauffée à une température non inférieure à une température de formation d'image puis refroidie à une première vitesse de refroidissement, et la couche d'enregistrement à l'état coloré acquiert un état non coloré quand elle est chauffée à une température inférieure à la température de formation d'image et non inférieure à une température d'effacement d'image, ou quand elle est chauffée à une température non inférieure à la température de formation d'image puis refroidie à une vitesse de refroidissement relativement lente par rapport à la première vitesse de refroidissement, et dans lequel la couche d'enregistrement comprend en outre un promoteur d'effacement comprenant au moins un groupe amide secondaire répondant à une formule choisie dans le groupe consistant en les formules (1), (2) et (3) suivantes : où RI à R5 représentent chacun indépendamment un groupe hydrocarboné saturé ou insaturé qui est éventuellement substitué, et où RI et R2 sont éventuellement combinés pour former un cycle qui peut inclure un ou plusieurs atomes parmi un atome d'azote, un atome d'oxygène et un atome de soufre. De préférence, le promoteur d'effacement comprend une chaîne alkyle ou alkylène ayant 6 atomes de carbone ou plus et au moins un groupe amide secondaire. Un groupe amide secondaire est un groupe amide dans lequel l'atome d'azote est substitué par deux substituants. Le promoteur d'effacement comprend de préférence un groupe ayant une capacité d'association (c'est-à-dire un groupe capable de former un état associé). Ce groupe répond de préférence à une formule choisie dans le groupe consistant en les formules (4), (5) et (6) suivantes : De préférence, le promoteur d'effacement comprend deux ou plusieurs groupes amide secondaires répondant aux formules (1), (2) ou (3). Le composé ayant deux ou plusieurs groupes amide secondaires répondant aux formules (1), (2) ou (3) répond de préférence aux formules (4'), (5') ou (6') suivantes : où R'6-R'18 représentent chacun indépendamment un groupe hydrocarboné qui est éventuellement substitué et qui peut être saturé ou insaturé, et R'7 et R'8, et R'9 et R'10 sont indépendamment éventuellement combinés pour former un cycle qui peut inclure un ou plusieurs atomes parmi un atome d'azote, un atome d'oxygène et un atome de soufre. La présente invention concerne également un procédé d'enregistrement et d'effacement d'image utilisant le matériau d'enregistrement thermosensible réversible selon l'invention, qui comprend les étapes d'enregistrement par chauffage selon une image de la couche d'enregistrement du matériau d'enregistrement selon la présente invention à une température non inférieure à une température de formation d'image pour former une image colorée puis de refroidissement à une première vitesse de refroidissement, et d'effacement par chauffage d'une image colorée à une température inférieure à la température de formation d'image et non inférieure à une température d'effacement d'image ou par chauffage à une température non inférieure à la température de formation d'image puis refroidissement à une vitesse de refroidissement relativement lente par rapport à la première vitesse de refroidissement. La présente invention concerne également un appareil d'enregistrement et d'effacement d'image utilisant un matériau d'enregistrement thermosensible réversible selon l'invention qui comprend un dispositif de formation d'image qui chauffe selon une image la couche d'enregistrement du matériau d'enregistrement à une température non inférieure à une température de formation d'image pour former une image puis de refroidissement de la couche d'enregistrement à une première vitesse de refroidissement, et un dispositif d'effacement d'image qui chauffe la couche d'enregistrement à une température inférieure à la température de formation d'image et non inférieure à une température d'effacement d'image ou qui chauffe à une température non inférieure à la température de formation d'image puis refroidit à une vitesse de refroidissement relativement lente par rapport à la première vitesse de refroidissement, pour effacer l'image, le dispositif d'effacement d'image étant choisi dans le groupe consistant en les dispositifs chauffants céramiques, les dispositifs chauffants plans et les cylindres chauffants. D'autres caractéristiques et avantages de l'invention apparaîtront mieux dans la description détaillée qui suit et se réfère au dessin annexé, donné uniquement d'exemple, et dans lequel la figure 1 est un graphique représentant la relation entre la température et la densité d'image d'une couche d'enregistrement dans un cycle d'enregistrement et d'effacement d'image d'un mode de réalisation du matériau d'enregistrement thermosensible réversible selon la présente invention. Comme le montre la figure 1, quand le matériau d'enregistrement qui est dans un état non coloré A est chauffé, il commence à se colorer à une température de formation d'image T1à laquelle au moins une substance parmi un agent colorant donneur d'électrons et un agent de développement de couleur accepteur d'électrons fond, après quoi il revêt un état coloré fondu B. Si le matériau d'enregistrement à l'état coloré fondu B est refroidi rapidement à la température ambiante, il conserve l'état coloré et acquiert un état coloré refroidi C dans lequel l'agent colorant donneur d'électrons et l'agent de développement de couleur accepteur d'électrons sont sensiblement solidifiés. Le fait que le matériau d'enregistrement demeure à l'état coloré dépend de la vitesse de refroidissement, et si le matériau d'enregistrement est refroidi progressivement, il revient à l'état non coloré A (ligne en pointillés B-A) ou revêt un état semi-coloré dans lequel la densité d'image du matériau d'enregistrement est relativement basse par rapport à la densité d'image du matériau d'enregistrement à l'état coloré refroidi C. Si le matériau d'enregistrement à l'état coloré refroidi C est chauffé de nouveau, il commence à se décolorer à une température d'effacement d'image T2 inférieure à Tl et revêt un état non coloré E (ligne en pointillés C-D-E). Si le matériau d'enregistrement à l'état non coloré E est refroidi à la température ambiante, il revient à l'état non coloré A. Les températures Tlet T2 dépendent de l'agent colorant et de l'agent de développement de couleur. Ainsi, en choisissant judicieusement ces agents il est possible d'obtenir un matériau d'enregistrement ayant une Tl voulue et une T2 voulue. Les densités d'image du matériau d'enregistrement dans les états colorés B et C ne sont pas nécessairement les mêmes. Dans l'état coloré C, la couche d'enregistrement comprend l'agent colorant et l'agent de développement de couleur qui forment un solide dans lequel une molécule de l'agent colorant et une molécule de l'agent de développement de couleur sont en contact l'une avec l'autre. Autrement dit, l'agent colorant et l'agent de développement de couleur sont en cohésion tandis qu'ils réagissent l'un avec l'autre, ce qui entraîne le maintien de l'état coloré. On considère que l'état coloré C est stable car il se forme une structure cohésive semi-stable de l'agent colorant et de l'agent de développement de couleur. D'autre part, à l'état non coloré, au moins un agent parmi l'agent colorant et l'agent de développement de couleur s'agglomère pour former un domaine ou cristallise. De ce fait, chaque phase de l'agent colorant et de l'agent de développement de couleur qui a une structure cohésive stable est isolée de l'autre, si bien que le matériau d'enregistrement demeure de manière stable à l'état non coloré. Dans les matériaux d'enregistrement selon la présente invention, la structure cohésive semi-stable de l'agent colorant et de l'agent de développement de couleur est modifiée en un état dans lequel les phases de l'agent colorant et de l'agent de développement de couleur sont isolées l'une de l'autre et l'agent de développement cristallise de sorte qu'il est possible de réaliser parfaitement un effacement de couleur. En effet, dans le processus d'effacement de couleur de l'état coloré B à l'état non coloré A, quand le matériau d'enregistrement est refroidi progressivement, ou de l'état coloré C à l'état non coloré A par l'intermédiaire des états D et E sur la figure 1, ce changement de structure survient à la température d'effacement d'image T2. Plus la structure cohésive semi-stable et la structure cohésive stable d'un matériau d'enregistrement sont stables, meilleures sont les propriétés de conservation des images formées et l'effaçabilité du matériau d'enregistrement. Le matériau d'enregistrement thermosensible réversible selon la présente invention comporte un substrat, une couche d'enregistrement formée sur le substrat et éventuellement une couche protectrice formée sur la couche d'enregistrement. Toutefois, le matériau d'enregistrement selon la présente invention n'est pas limité à cette structure et peut comprendre par exemple une sous-couche formée entre le substrat et la couche d'enregistrement, une couche intermédiaire formée entre la couche d'enregistrement et la couche protectrice, une couche comprenant un agent absorbant les ultraviolets formée sur la couche d'enregistrement et une couche dorsale formée sur le côté du substrat qui est opposé au côté sur lequel est formée la couche d'enregistrement. De plus, le matériau d'enregistrement peut inclure notamment une couche d'enregistrement magnétique et une couche d'impression qui est formée sur au moins un côté du substrat. Par ailleurs, le matériau d'enregistrement peut être stratifié sur un autre substrat. Les groupes hydrocarbonés appropriés, qui sont éventuellement substitués, et qui peuvent être utilisés comme groupes RI à R5 évoqués précédemment comprennent des groupes hydrocarbonés linéaires et ramifiés. De plus, les groupes hydrocarbonés peuvent inclure un groupe tel que -O-, -S-, -CO-, ou-COO-. Par ailleurs, les groupes hydrocarbonés peuvent inclure aussi un cycle aromatique ou un cycle alicyclique, et ces groupes peuvent être substitués par exemple par un groupe hydroxyle ou un atome d'halogène. Le tableau 1 ci-dessous présente des exemples spécifiques de chaînes alkyle ou alkylène ayant 6 atomes de carbone ou plus. Dans le tableau 1, n, n', n"et n'" représentent 0 ou un nombre entier de 1 à 22, et leur valeur est déterminée de manière que la chaîne alkyle ou alkylène résultante ait 6 atomes de carbone ou plus. Tableau 1 Quand RI et R2 forment un cycle, le groupe formé peut être par exemple l'un des groupes représentés dans le tableau 2 ci-dessous. Tableau 2 où n et n' sont des entiers de 1 à 22. Les groupes montrés dans le tableau 2 peuvent être substitués par un groupe hydroxyle et/ou un atome d'halogène. Le promoteur d'effacement qui peut être utilisé dans la présente invention peut être l'un de ceux qui sont présentés dans le tableau 3 ci-dessous, sans être limité à ceux-ci. Tableau 3 Dans le tableau 3 n, n', n", n'" et n"" représentent 0 ou un nombre entier situé entre 1 et 22, au moins l'un d'entre eux n'étant pas inférieur à 5. Le promoteur d'effacement selon la présente invention a de préférence au moins un groupe ayant une capacité d'association pour conférer de bonnes propriétés de conservation aux images formées dans le matériau d'enregistrement. Le groupe ayant une capacité d'association qui peut être utilisé dans la présente invention comprend les groupes tels que ceux qui sont représentés dans le tableau 4 ci-dessous. Tableau 4 Les groupes ayant une capacité d'association qui peuvent être utilisés dans le promoteur d'effacement de la présente invention comprennent les groupes représentés dans le tableau 5 ci-dessous. Tableau 5 Le promoteur d'effacement comprenant un groupe amide secondaire, une chaîne alkyle ou alkylène ayant 6 atomes de carbone ou plus et un groupe ayant une capacité d'association qui peut être utilisé dans la présente invention peut être par exemple l'un des composés présentés dans le tableau 6 ci-dessous, sans être limité à ceux-ci. Tableau 6 Dans ces composés X représente un groupe ayant une capacité d'association, et n, n', n" et n'" représentent indépendamment 0 ou un nombre entier de 1 à 22, au moins l'un d'entre eux n'étant pas inférieur à 5. Quand un promoteur d'effacement comprenant deux ou plusieurs groupes ayant une capacité d'association est utilisé, le matériau d'enregistrement résultant a une meilleure stabilité des images. Le promoteur d'effacement qui a deux ou plusieurs groupes ayant une capacité d'association et qui répond à la formule (7) suivante présentée dans le tableau 6, peut être l'un des composés répondant à la formule (8) suivante. où X et X' représentent un groupe ayant une capacité d'association, n"" représente 0 ou un nombre entier de 1 à 22 et m représente un entier de 1 à 4, et quand m est supérieur ou égal à 2, les groupes X' répétés sont identiques ou différents et les groupes (CH2)n"'sont identiques ou différents. De même, les composés montrés dans le tableau 6 qui sont différents du composé de formule (7) peuvent aussi avoir deux ou plusieurs groupes présentant une capacité d'association. Les promoteurs d'effacement répondant aux formules (7) et (8) comprennent les composés présentés dans le tableau 7 ci-dessous, sans être limités à ceux-ci. De plus, des exemples spécifiques des composés montrés dans les tableaux 3 et 6, différents des composés répondant aux formules (7) et (8), comprennent des composés semblables à ceux du tableau 7. Tableau 7 A titre d'alternative, le promoteur d'effacement de la présente invention peut inclure un composé ayant deux ou plusieurs groupes amide secondaires répondant aux formules (1), (2) ou (3). En utilisant un tel composé comme promoteur d'effacement il est possible d'obtenir une effaçabilité rapide. De préférence, le composé répond à la formule (4'), (5') ou (6') suivante : où R'6-R'Ig représentent indépendamment un groupe hydrocarboné qui est éventuellement substitué et qui peut être saturé ou insaturé, R'7 et R'8 et/ou R'9 et R'10 étant éventuellement combinés pour former un cycle qui peut inclure un hétéroatome tel qu'un atome d'azote, d'oxygène ou de soufre. Les groupes qui peuvent être utilisés comme groupes R'6, R'11 et R'16 comprennent les groupes montrés dans le tableau 8 ci-dessous. Tableau 8 où m est un nombre entier. Les groupes qui peuvent être utilisés comme groupes R'7, R'8, R'9, R'10, - R'12, R'13, R'14, R'15, R'17 et R'18 comprennent les groupes représentés dans le tableau 9 ci-dessous. Tableau 9 où m, m'et m" représentent indépendamment 0 ou un nombre entier de 1 à 22. Les composés comprenant deux ou plusieurs groupes amide secondaires selon la formule (4') comprennent les groupes représentés dans le tableau 10 suivant, sans être limités à ceux-ci. Tableau 10 Les composés ayant deux ou plusieurs groupes amide secondaires selon la formule (5') ou (6') comprennent les groupes montrés respectivement dans les tableaux 11et 12 suivants, sans être limités à ceux-ci. Tableau 11 On considère que l'effaçabilité du matériau d'enregistrement est améliorée du fait que le groupe amide secondaire présent dans le promoteur d'effacement interagit avec l'agent colorant et l'agent de développement de couleur. De plus, on considère que, quand le promoteur d'effacement comporte un groupe ayant une capacité d'association, il forme un agrégat stable avec l'agent de développement de couleur en donnant des images enregistrées ayant une bonne stabilité de formation de couleur. La couche d'enregistrement du matériau d'enregistrement selon la présente invention comprend de préférence un composé ayant un groupe divalent comprenant un hétéroatome et une chaîne alkyle ayant 6 atomes de carbone ou plus comme agent de contrôle de formation/effacement de couleur. En utilisant un tel agent de contrôle de formation/effacement de couleur en même temps que le promoteur d'effacement mentionné ci-dessus il est possible d'obtenir de meilleures propriétés de formation et d'effacement de couleur. Les agents de contrôle de formation/effacement de couleur comprennent des composés répondant aux formules (9) et (10) suivantes. R19-X1-R20 (9) R19-X1-R21-X'1-R20 (10) où X1 et X1' représentent indépendamment un groupe divalent comprenant un hétéroatome, et R19, R20 et R21 représentent indépendamment un groupe hydrocarboné ayant 1 à 22 atomes de carbone. Le nombre total d'atomes de carbone inclus dans R19, R20 et R21 est de préférence d'au moins 8, et de préférence encore d'au moins 11, pour obtenir un matériau d'enregistrement ayant une bonne stabilité de formation de couleur et de bonnes propriétés d'effacement. Les groupes R19, R20 et R21 représentent indépendamment un groupe hydrocarboné qui peut être substitué et qui peut être un groupe hydrocarboné aliphatique ou un groupe hydrocarboné aromatique, ou un groupe incluant un groupe hydrocarboné aliphatique et un groupe hydrocarboné aromatique. De plus, le groupe hydrocarboné aliphatique peut être linéaire ou ramifié et peut inclure une liaison insaturée. Par ailleurs, le groupe hydrocarboné peut inclure un substituant tel qu'un groupe hydroxyle, un atome d'halogène ou un groupe alcoxy, par exemple. Les groupes XI et X1' comprennent au moins l'un des groupes représentés dans le tableau 13 ci-dessous. Tableau 13 Les groupes XI et X1' comprennent par exemple les groupes représentés dans le tableau 14 ci-dessous. Tableau 14 Les agents de contrôle de formation/effacement de couleur appropriés comprennent les composés présentés dans le tableau 15 ci-dessous, sans être limités à ceux-ci. Tableau 15 Les composés répondant aux formules (11) et (12) suivantes, qui sont présentés dans le tableau 15, comprennent les composés représentés dans le tableau 16 suivant. Les composés montrés dans le tableau 15 qui sont différents des composés répondant aux formules (11) et (12) comprennent des composés semblables à ceux montrés dans le tableau 16 ci-dessous. Tableau 16 La présente demanderesse a découvert que, quand on utilise un matériau d'enregistrement de manière répétée, c'est-à-dire quand l'on accomplit de nombreuses fois des opérations d'enregistrement et d'effacement d'image, la couche d'enregistrement est détériorée particulièrement sérieusement. De ce fait, on a constaté qu'en améliorant la résistance à la chaleur de la couche d'enregistrement il est possible d'améliorer la durabilité du matériau d'enregistrement. De plus, la présente demanderesse a découvert qu'en incluant une résine réticulée dans la couche d'enregistrement, il est possible d'améliorer la résistance à la chaleur de la couche d'enregistrement et d'améliorer de ce fait la durabilité du matériau d'enregistrement résultant. Par ailleurs, il est possible d'améliorer encore la durabilité du matériau d'enregistrement en formant sur la couche d'enregistrement une couche protectrice comprenant une résine réticulée. II est possible de former une résine réticulée par exemple en chauffant un mélange d'un agent de réticulation et d'une résine réticulable ayant des groupes actifs capables de réagir avec l'agent de réticulation par application de chaleur. Les résines réticulables à la chaleur de ce type sont par exemple des résines ayant des groupes actifs tels que des groupes hydroxyle ou des groupes carboxyle, par exemple les résines phénoxy, les résines de polyvinylbutyral, l'acétate-propionate de cellulose et l'acétate-butyrate de cellulose. De plus, il est possible d'employer un copolymère d'un monomère ayant un groupe actif tel qu'un groupe hydroxyle ou un groupe carboxyle, par exemple, avec un autre monomère comme le chlorure de vinyle, un monomère acrylique ou le styrène, par exemple. Les copolymères de ce type comprennent par exemple les copolymères chlorure de vinyle-acétate de vinyle-alcool vinylique, les copolymères chlorure de vinyle- acétate de vinyle-acrylate d'hydroxypropyle et les copolymères chlorure de vinyle- acétate de vinyle-anhydride maléique. Les agents de réticulation appropriés qui peuvent réticuler ces résines par application de chaleur comprennent les composés de type isocyanate, les résines aminées, les résines phénoliques, les amines, les composés époxy, notamment. De tels composés de type isocyanate comprennent par exemple les composés de type polyisocyanate ayant une pluralité de groupes isocyanate comme l'hexaméthylènediisocyanate (HDI), le toluylènediisocyanate (TDI), le .xylylènediisocyanate (XDI) et les produits d'addition de ces composés de type isocyanate avec le triméthylolpropane, les composés de type biuret de ces composés de type isocyanate, les composés de type isocyanurate de ces composés de type isocyanate et les composés de type isocyanate bloqués de ces composés de type isocyanate. Concernant la quantité d'agents de réticulation ajoutée, de préférence le rapport du nombre de groupes actifs inclus dans la résine au nombre de groupes fonctionnels inclus dans l'agent de réticulation est d'environ 0,01 à environ 1 pour maintenir une bonne résistance à la chaleur et de bonnes propriétés de formation/effacement d'image du matériau d'enregistrement. De plus, la couche d'enregistrement et la couche protectrice peuvent inclure un promoteur de réticulation qui est un catalyseur utile pour ce type de réaction, par exemple des amines tertiaires comme le 1,4-diazabicyclo(2,2,2)octane et des composés métalliques comme des composés d'organoétain. La réticulation peut être réalisée par application d'un faisceau d'électrons ou d'une lumière ultraviolette. Les monomères appropriés pour former une couche d'enregistrement réticulée et une couche protectrice qui peuvent être réticulés par application d'un faisceau d'électrons ou d'une lumière ultraviolette comprennent, sans limitation : les monomères avant un groupe fonctionnel méthacrylate de méthyle, méthacrylate d'éthyle, méthacrylate de n-butyle, méthacrylate d'isobutyle, méthacrylate de t-butyle, méthacrylate de 2-éthylhexyle, méthacrylate de lauryle, méthacrylate de tridécyle, méthacrylate de stéaryle, méthacrylate de cyclohexyle, méthacrylate de benzyle, acide méthacrylique, méthacrylate de 2-hydroxyéthyle, méthacrylate de 2-hydroxypropyle, méthacrylate de diméthylaminoéthyle, chlorure de méthyle de méthacrylate de diméthylaminoéthyle, méthacrylate de diéthylaminoéthyle, méthacrylate de glycidyle, méthacrylate de tétrahydrofurfuryle, méthacrylate d'allyle, méthacrylate de 2-éthoxyéthyle, acrylate de 2-éthylhexyle, acrylate de 2-éthoxyéthyle, acrylate de 2-éthoxyéthoxyéthyle, acrylate de 2-hydroxyéthyle, acrylate de 2-hydroxypropyle, acrylate de dicyclopentényléthyle, N-vinylpyrrolidone et acétate de vinyle ; les monomères avant deux groupes fonctionnels diméthacrylate d'éthylèneglycol, diméthacrylate de triéthylèneglycol, diméthacrylate de tétraéthylèneglycol, diméthacrylate de butylène-1,3-glycol, diméthacrylate d'hexane-1,6-diol, diacrylate de butane-1,4-diol, diacrylate d'hexane-l,6-diol, diacrylate de nonane-l,9-diol, diacrylate de néopentylglycol, diacrylate de tétraéthylèneglycol, diacrylate de tripropylèneglycol, diacrylate de polypropylèneglycol, esters diacrylates d'un produit d'addition du bisphénol A avec l'oxyde d'éthylène, acrylate-méthacrylate de glycérine, esters diacrylates d'un produit d'addition du néopentylglycol avec deux moles d'oxyde de propylène, diacrylate de diéthylèneglycol, diacrylate de polyéthylèneglycol (400), diacrylate d'hydroxypivalate de néopentylglycol, 2,2-bis(4-acryloyloxydiéthoxyphényl)propane, diacrylate de diadipate de néopentylglycol, diacrylate d'un produit d'addition d'hydroxypivalate de néopentylglycol avec l'e-caprolactone, diacrylate de 2-(2-hydroxy- 1,1-diméthyléthyl)-5-hydroxyméthyl-5-éthyl-1,3-dioxane, diacrylate de tricyclodécanediméthylol, produits d'addition du diacrylate de tricyclodécanediméthylol avec l'E-caprolactone et diacrylate de glycidyléther d'hexane-l,6-diol ; les monomères avant trois groupes fonctionnels ou plus triméthacrylate de triméthylolpropane, triacrylate de triméthylolpropane, esters acrylates d'un produit d'addition de glycérine avec l'oxyde de propylène, phosphate de trisacryloyloxyéthyle, acrylate de pentaérythritol, esters triacrylates d'un produit d'addition du triméthylolpropane avec trois moles d'oxyde de propylène, polyacrylate de dipentaérythritol, esters polyacrylates d'un produit d'addition du dipentaérythritol avec l'e-caprolactone, triacrylate de propionate de dipentaérythritol, esters triacrylates du diméthylolpropane modifié avec l'aldéhyde hydroxypivalique, tétraacrylate de propionate de dipentaérythritol, tétraacrylate de ditriméthylolpropane, pentaacrylate de propionate de dipentaérythritol, hexaacrylate de dipentaérythritol et produits d'addition de l'hexaacrylate de dipentaérythritol avec l'e-caprolactone ; les oligomères produits d'addition du bisphénol A avec l'acide diépoxyacrylique. Quand une résine est réticulée avec de la lumière ultraviolette, il est possible d'utiliser dans la couche d'enregistrement et la couche protectrice un ou plusieurs des initiateurs de photopolymérisation et des promoteurs de photopolymérisation suivants. Les exemples spécifiques d'initiateurs de photopolymérisation comprennent : des éthers de benzoïne comme l'éther d'isobutylbenzoïne, l'éther d'isopropylbenzoïne, l'éthyléther de benzoïne et le méthyléther de benzoïne, les esters d'a-acyloxime comme la 1-phényl-1,2-propanedione-2-(o-éthoxycarbonyl)- oxime, les benzylcétals comme la 2,2-diméthoxy-2-phénylacétophénone et la benzylhydroxycyclohexylphénylcétone, les dérivés de l'acétophénone comme la diéthoxyacétophénone et la 2-hydroxy-2-méthyl-1-phénylpropan-1-one, et les cétones comme la benzophénone, la 1-chlorothioxanthone, la 2-chlorothio- xanthone, l'isopropylthioxanthone, la 2-méthylthioxanthone et la 2-chlorobenzo- phénone. Ces initiateurs de photopolymérisation peuvent être utilisés seuls ou en combinaison. La teneur de l'initiateur de photopolymérisation dans la couche d'enregistrement ou la couche protectrice est de préférence d'environ 0,005 à environ 1,0 partie en masse, et de préférence encore d'environ 0,01 à environ 0,5 partie en masse par partie en masse de monomère ou d'oligomère. Les promoteurs de photopolymérisation appropriés comprennent les amines tertiaires aromatiques et les amines aliphatiques. De tels promoteurs de photopolymérisation qui peuvent être employés seuls ou en combinaison peuvent être par exemple le p-diméthylaminobenzoate d'isoamyle ou le p-diméthylaminobenzoate d'éthyle. La teneur du promoteur de photopolymérisation dans la couche d'enregistrement ou la couche protectrice est de préférence d'environ 0,1à environ 5 parties en masse, et de préférence encore d'environ 0,3 à environ 3 parties en masse par partie en masse d'initiateur de photopolymérisation. Les sources lumineuses appropriées pour émettre de la lumière ultraviolette comprennent les lampes à vapeur de mercure, les lampes à halogénures métalliques, les lampes au gallium, les lampes au mercure-xénon et les lampes à éclair. La source lumineuse devrait être choisie de manière que le spectre de la lumière ultraviolette émise par la source lumineuse corresponde au spectre d'absorption de l'initiateur de photopolymérisation et du promoteur de photopolymérisation inclus dans la couche protectrice. Les conditions d'émission de la lumière ultraviolette telles que la puissance de la lampe, la plage d'émission et la durée d'émission devraient être déterminées de manière que la résine présente dans la couche d'enregistrement ou la couche protectrice puisse être réticulée de manière sûre. Les appareils d'émission de faisceaux d'électrons comprennent les appareils de type à balayage et les appareils de type sans balayage. Un appareil approprié est choisi en fonction de la surface d'irradiation et de la dose d'irradiation requises pour réticuler la couche d'enregistrement ou la couche protectrice. Les conditions d'émission comme le courant du faisceau d'électrons, la gamme d'émission et la durée d'émission devraient être déterminées en fonction de la dose d'irradiation nécessaire pour réticuler la résine incluse dans la couche d'enregistrement ou la couche protectrice. La couche d'enregistrement du matériau d'enregistrement selon la présente invention comprend de préférence des composés phénoliques répondant à la formule (13) suivante comme agent de développement de couleur pour obtenir de bonnes qualités d'image : où X2 représente un groupe divalent comprenant un hétéroatome et f est 0 ou 1, X3 représente un groupe divalent ayant un hétéroatome, R22 représente un groupe hydrocarboné divalent, R23 représente un groupe hydrocarboné ayant 1 à 22 atomes de carbone, v est 0 ou un entier de 1 à 4, et quand v est 2 à 4, les R22 répétés peuvent être identiques ou différents les uns des autres et les X3 répétés peuvent être identiques ou différents les uns des autres, u est un entier de 1 à 3 et west0ou 1. Dans la formule (13), R22 et R23 sont indépendamment un groupe hydrocarboné qui est éventuellement substitué par un groupe tel qu'un groupe hydroxyle, un atome d'halogène ou un groupe alcoxy et qui peut être un groupe hydrocarboné aliphatique, un groupe hydrocarboné aromatique ou un groupe hydrocarboné comprenant à la fois un groupe hydrocarboné aliphatique et un groupe hydrocarboné aromatique. Le groupe hydrocarboné aliphatique peut être linéaire ou ramifié et peut inclure une liaison insaturée. Le nombre total d'atomes de carbone de R22 et R23 est de préférence au moins égal à 8, et de préférence encore au moins égal à 11pour maintenir une bonne stabilité de formation des couleurs et de bonnes propriétés d'effacement du matériau d'enregistrement. Le tableau 17 ci-dessous représente des groupes autres qu'une liaison directe (c'est-à-dire w est 0) représentés par R22. Tableau 17 @ où q, q', q" et q'" sont indépendamment un entier et sont déterminés de manière que le nombre d'atomes de carbone de R22 réponde à la condition indiquée ci-dessus. Le tableau 18 ci-dessous indique des groupes qui peuvent être représentés par R23. Tableau 18 où q, q', q" et q'" sont indépendamment un entier et sont déterminés de manière que le nombre d'atomes de carbone de R23 obéisse à la condition indiquée ci-dessus. Les groupes appropriés qui sont présentés par X2 et X3 comprennent des groupes divalents incluant au moins l'un des groupes montrés dans le tableau 19 ci-dessous. Tableau 19 Le tableau 20 ci-dessous indique des exemples spécifiques de tels groupes divalents. Tableau 20 Les composés phénoliques appropriés qui peuvent être utilisés comme agent de développement de couleur dans la couche d'enregistrement comprennent les composés répondant aux formules (14), (15), (16), (17), (18), (19), (20) et (21) suivantes. où f est 0 ou 1, et w, w' et y sont indépendamment un entier et sont déterminés de manière que le nombre d'atomes de carbone des groupes R22 et R23 résultants soit situé dans le domaine défini ci-dessus et que leur nombre total d'atomes de carbone soit situé dans le domaine voulu mentionné ci-dessus. Plus précisément, des exemple spécifiques des composés de formule (15) comprennent les composés indiqués dans le tableau 21 ci-dessous, sans être limités à ceux-ci. Tableau 21 De même, des exemples spécifiques de composés phénoliques répondant à la formule (14), (16), (17), (18), (19), (20) ou (21) comprennent des composés semblables à ceux montrés dans le tableau 21, mais sans limitation. De manière encore plus précise, des exemples spécifiques des composés phénoliques répondant à la formule (22) suivante selon le tableau 21 comprennent les composés représentés dans le tableau 22 suivant, mais sans limitation. Tableau 22 En outre, des exemples spécifiques des autres composés montrés dans le tableau 21comprennent des composés semblables aux composés montrés dans le tableau 22. Les composés appropriés comme agent de développement de couleur en combinaison avec les composés phénoliques mentionnés ci-dessus comprennent des composés qui ont à la fois une structure capable de développer un agent colorant et une structure capable de contrôler la force cohésive qui sont décrits dans la demande de brevet japonais mise à la disposition du public n 5-124360 où des composés de type phosphate organique, des composés de type acide carboxylique et des composés phénoliques qui ont chacun un groupe hydrocarboné à longue chaîne sont cités à titre d'exemple d'agent de développement de couleur typique. Des exemples spécifiques de tels composés comprennent : les composés de type phosphates et phosphonates organiques phosphonate de dodécyle, phosphonate de tétradécyle, phosphonate d'hexadécyle, phosphonate d'octadécyle, phosphonate d'éicosyle, phosphonate de docosyle, phosphonate de tétracosyle, phosphate de ditétradécyle, phosphate de dihexadécyle, phosphate de dioctadécyle, phosphate de diéicosyle et phosphate de dibéhényle ; les composés de type acides carboxyliques aliphatiques acide 2-hydroxytétradécanoïque, acide 2-hydroxyhexadécanoïque, acide 2-hydroxyoctadécanoïque, acide 2-hydroxyéicosanoïque, acide 2hydroxydocosanoïque, acide 2-bromohexadécanoïque, acide 2-bromooctadécanoïque, acide 2-bromoéicosanoïque, acide 2-bromodocosanoïque, acide 3-bromooctadécanoïque, acide 3-bromodocosanoïque, acide 2,3-dibromooctadécanoïque, acide 2-fluorododécanoïque, acide 2-fluorotétradécanoïque, acide 2-fluorohexadécanoïque, acide 2-fluorooctadécanoïque, acide 2-fluoroéicosanoïque, acide 2fluorodocosanoïque , acide 2-iodohexadécanoïque, acide 2-iodooctadécanoïque, acide 3-iodohexadécanoïque, acide 3-iodooctadécanoïque et acide perfluorooctadécanoïque ; et les composés de type acides dicarboxyliques aliphatiques et les composés de type acides tricarboxyliques aliphatiques oxysuccinate de 2-dodécyle, oxysuccinate de 2-tétradécyle, oxysuccinate de 2-hexadécyle, oxysuccinate de 2-octadécyle, oxysuccinate de 2-éicosyle, oxysuccinate de 2-docosyle, thiosuccinate de 2-dodécyle, thiosuccinate de 2-tétradécyle, thiosuccinate de 2-hexadécyle, thiosuccinate de 2-octadécyle, thiosuccinate de 2-éicosyle, thiosuccinate de 2-docosyle, thiosuccinate de 2-tétracosyle, dithiosuccinate de 2-hexadécyle, dithiosuccinate de 2-octadécyle, dithiosuccinate de 2-éicosyle, succinate de dodécyle, succinate de tétradécyle, succinate de pentadécyle, succinate d'hexadécyle, succinate d'octadécyle, succinate d'éicosyle, succinate de docosyle, succinate de 2,3-dihexadécyle, succinate de 2,3- dioctadécyle, succinate de 2-méthyl-3-hexadécyle, succinate de 2-méthyl-3- octadécyle, succinate de 2-octadécyl-3-hexadécyle, malonate d'hexadécyle, malonate d'octadécyle, malonate d'éicosyle, malonate de docosyle, malonate de dihexadécyle, malonate de dioctadécyle, malonate de didocosyle, malonate de méthyloctadécyle, glutarate de 2-hexadécyle, glutarate de 2-octadécyle, glutarate de 2-éicosyle, glutarate de docosyle, adipate de 2-pentadécyle, adipate de 2- octadécyle, adipate de 2-éicosyle, adipate de 2-docosyle, acide 2- hexadécanoyloxypropane-l,2,3-tricarboxylique et acide 2-octadécanoyl- oxypropane-1,2,3-tricarboxylique. Dans la suite on va décrire plus précisément l'agent colorant donneur d'électrons présent dans la couche d'enregistrement. Il est possible d'employer des leucodérivés de colorants connus comme agent colorant donneur d'électrons. Des exemples spécifiques de leucodérivés de colorants pouvant être utilisés comme agent colorant dans la couche d'enregistrement du matériau d'enregistrement selon la présente invention comprennent, mais sans limitation : 2-anilino-3-méthyl-6-diéthylaminofluorane, 2-anilino-3-méthyl-6-(di-n-butylamino)fluorane, 2-anilino-3-méthyl-6-(N-n-propyl-N-méthylamino)fluorane, 2-anilino-3-méthyl-6-(N-isopropyl-N-méthylamino)fluorane, 2-anilino-3-méthyl-6-(N-isobutyl-N-méthylamino)fluorane, 2-anilino-3-méthyl-6-(N-n-amyl-N-méthylamino)fluorane, 2-anilino-3-méthyl-6-(N-sec-butyl-N-méthylamino)fluorane, 2-anilino-3-méthyl-6-(N-n-amyl-N-éthylamino)fluorane, 2-anilino-3-méthyl-6-(N-n-isoamyl-N-éthylamino)fluorane, 2-anilino-3-méthyl-6-(N-n-propyl-N-isopropylamino)fluorane, 2-anilino-3-méthyl-6- (N-cyclohexyl-N-méthylamino)fluorane, 2-anilino-3-méthyl-6-(N-éthyl-p-toluidino)fluorane, 2-anilino-3-méthyl-6-(N-méthyl-p-toluidino)fluorane, 2-(m-trichlorométhylanilino)-3-méthyl-6-diéthylaminofluorane, 2-(m-trifluorométhylanilino)-3-méthyl-6-diéthylaminofluorane, 2-(m-trichlorométhylanilino)-3-méthyl-6-(N-cyclohexyl-N-méthylamino)fluorane, 2-(2,4-diméthylanilino)-3-méthyl-6-diéthylaminofluorane, 2-(N-éthyl-p-toluidino)-3-méthyl-6-(N-éthylanilino)fluorane, 2-(N-éthyl-p-toluidino)-3-méthyl-6-(N-propyl-p-toluidino)fluorane, 2-anilino-6-(N-n-hexyI-N-éthylamino)fluorane, 2-(o-chloroanilino)-6-diéthylaminofluorane, 2-(o-chloroanilino)-6-dibutylaminofluorane, 2-(m-trifluorométhylanilino)-6-diéthylaminofluorane, 2,3-diméthyl-6-diméthylaminofluorane, 3-méthyl-6-(N-éthyl-p-toluidino)fluorane, 2-chloro-6-diéthylaminofluorane, 2-bromo-6-diéthylaminofluorane, 2-chloro-6-dipropylaminofluorane, 3-chloro-6-cyclohexylaminofluorane, 3-bromo-6-cyclohexylaminofluorane, 2-chloro-6-(N-éthyl-N-isoamylamino)fluorane, 2-chloro-3-méthyl-6-diéthylaminofluorane, 2-anilino-3-chloro-6-diéthylaminofluorane, 2-(o-chloroanilino)-3-chloro-6-cyclohexylaminofluorane, 2-(m-trifluorométhylanilino)-3-chloro-6-diéthylaminofluorane, 2-(2,3-dichloroanilino)-3-chloro-6-diéthylaminofluorane, 1,2-benzo-6-diéthylaminofluorane, 3-diéthylamino-6-(m-trifluorométhylanilino)fluorane, 3-(l -éthyl-2-méthylindol-3-yl)-3-(2-éthoxy-4-diéthylaminophényl)-4-azaphtalide, 3-(l -octyl-2-méthylindol-3-yl)-3-(2-éthoxy-4-diéthylaminophényl)-4-azaphtalide, 3-(l -éthyl-2-méthylindol-3-yl)-3-(2-éthoxy-4-diéthylaminophényl)-7-azaphtalide, 3-(l -éthyl-2-méthyl indol-3-yl)-3 -(3 -méthyl-4-diéthyl aminophényl) -4-azaphtal ide, 3-( 1-éthyl-2-méthylindol-3-yl)-3-(2-méthyl-4-diéthylaminophényl)-7-azaphtal ide, 3-(l -éthyl-2-méthylindol-3-yl)-3 -(4-diéthyl ami nophényl)-4-azaphtal ide, 3-( l-éthyl-2-méthylindol-3-yl)-3-( 4-N-n-amy l-N- méthy laminophényl)-4azaphtalide, 3-(l -méthyl-2-méthylindol-3 -yl)-3-(2-hexyloxy-4-diéthyl ami nophényl)-4- azaphtalide, 3,3-bis(2-éthoxy-4-diéthylaminophényl)-4-azaphtaIide, et 3,3-bis (2-éthoxy-4-diéthylaminophényl)-7-azaphtalide. L'agent colorant destiné à être utilisé dans la couche d'enregistrement peut inclure des leucodérivés de colorant conventionnels qui peuvent utilisés seuls ou en combinaison et qui peuvent être par exemple les suivants : 2-(p-acétylanilino)-6-(N-n-amyl-N-n-butylamino)fluorane, 2-benzylamino-6-(N-éthyl-p-toluidino)fluorane, 2-benzylamino-6-(N-méthyl-2,4-diméthyIanilino)fluorane, 2-benzylamino-6-(N-éthyl-2,4-diméthylanilino)fluorane, 2-dibenzylamino-6- (N-méthyl-p-toluidino)fluorane, 2-dibenzylamino-6-(N-éthyl-p-toluidino)fluorane, 2-(di-p-méthylbenzylamino)-6-(N-éthyl-p-toluidino)fluorane, 2-(a-phényléthylamino)-6-(N-éthyl-p-toluidino)fluorane, 2-méthylamino-6-(N-méthylanilino)fluorane, 2-méthylamino-6-(N-éthylanilino)fluorane, 2-méthylamino-6-(N-propylanilino)fluorane, 2-éthylamino-6-(N-méthyl-p-toluidino)fluorane, 2-méthylamino-6-(N-méthyl-2,4-diméthylanilino)fluorane, 2-éthylamino-6-(N-éthyl-2,4-diméthylanilino)fluorane, 2-diméthylamino-6-(N-méthylanilino)fluorane, 2-diméthylamino-6-(N-éthylanilino)fluorane, 2-diéthylamino-6-(N-méthyl-p-toluidino)fluorane, 2-diéthylamino-6-(N-éthyl-p-toluidino)fluorane, 2-dipropylamino-6-(N-méthylanilino)fluorane, 2-dipropylamino-6-(N-éthylanilino)fluorane, 2-amino-6-(N-méthylanilino)fluorane, 2-amino-6-(N-éthylanilino)fluorane, 2-amino-6-(N-propylanilino)fluorane, 2-amino-6-(N-méthyl-p-toluidino)fluorane, 2-amino-6-(N-éthyl-p-toluidino)fluorane, 2-amino-6-(N-propyl-p-toluidino)fluorane, 2-amino-6-(N-méthyl-p-éthylanilino)fluorane, 2-amino-6-(N-éthyl-p-éthylanilino)fluorane, 2-amino-6-(N-propyl-p-éthylanilino)fluorane, 2-amino-6-(N-méthyl-2,4-diméthylanilino)fluorane, 2-amino-6-(N-éthyl-2,4-diméthylanilino)fluorane, 2-amino-6-(N-propyl-2,4-diméthylanilino)fluorane, 2-amino-6-(N-méthyl-p-chloroanilino)fluorane, 2-amino-6-(N-éthyl-p-chloroanilino)fluorane, 2-amino-6-(N-propyl-p-chloroanilino)fluorane, 1,2-benzo-6-(N-éthyl-N-isoamylamino)fluorane, 1,2-benzo-6-dibutylaminofluorane, 1,2-benzo-6- (N-éthyl-N-cyclohexylamino)fluorane, 1,2-benzo-6-(N-éthyl-p-toluidino)fluorane, 2-anilino-3-méthyl-6- (N-2-éthoxypropyl-N-éthylamino)fluorane, 2-(p-chloroanilino)-6-(N-n-octylamino)fluorane, 2- (p-chloroanilino)-6-(N-n-palmitylamino)fluorane, 2-(p-chloroanilino)-6-(di-n-octylamino)fluorane, 2-benzoylamino-6-(N-éthyl-p-toluidino)fluorane, 2-(o-méthoxybenzoylamino)-6-(N-méthyl-p-toluidino)fluorane, 2-dibenzylamino-4-méthyl-6-diéthylaminofluorane, 2-dibenzylamino-4-méthoxy-6-(N-méthyl-p-toluidino)fluorane, 2-dibenzylamino-4-méthyl-6-(N-éthyl-p-toluidino)fluorane, 2-(a-phényléthylamino)-4-méthyl-6-diéthylaminofluorane, 2-(p-toluidino)-3-(t-butyl)-6-(N-méthyl-p-toluidino)fluorane, 2-(o-méthoxycarbonylanilino)-6-diéthylaminofluorane, 2-acétylamino-6-(N-méthyI-p-toluidino)fluorane, 4-méthoxy-6-(N-éthyl-p-toluidino)fluorane, 2-éthoxyéthylamino-3-chloro-6-dibutylaminofluorane, 2-dibenzylamino-4-chloro-6-(N-éthyl-p-toluidino)fluorane, 2-(a-phényléthylamino)-4-chloro-6-diéthylaminofluorane, 2-(N-benzyl-p-trifluorométhylanilino)-4-chloro-6-diéthylaminofluorane, 2-anilino-3-méthyl-6-pyrrolidinofluorane, 2-anilino-3-chloro-6-pyrrolidinofluorane, 2-anilino-3-méthyl-6-(N-éthyl-N-tétrahydrofurfurylamino)fluorane, 2-mésidino-4',5'-benzo-6-diéthylaminofluorane, 2-(m-trifluorométhylanilino)-3-méthyl-6-pyrrolidinofluorane, 2-(a-naphtylamino)-3,4-benzo-4'-bromo-6-(N-benzyl-N- cyclohexylamino)fluorane, 2-pipéridino-6-diéthylaminofluorane, 2-(N-n-propyl-p-trifluorométhylanilino)-6-morpholinofluorane, 2- (di-N-p-chlorophényl-méthylamino)-6-pyrrolidinofluorane, 2-(N-n-propyl-m-trifluorométhylanilino)-6-morpholinofluorane, 1,2-benzo-6-(N-éthyl-N-n-octylamino)fluorane, 1,2-benzo-6-diallylaminofluorane, l,2-benzo-6-(N-éthoxyéthyl-N-éthylamino)fluorane, benzoleucodérivé de bleu de méthylène, 2-[3,6-bis(diéthylamino)]-6-(o-chloroanilino)xanthyllactame de l'acide benzoïque, 2-[3,6-bis(diéthylamino)]-9-(o-chloroanilino)xanthyllactame de l'acide benzoïque, 3,3-bis(p-diméthylaminophényl)phtalide, 3,3-bis(p-diméthylaminophényl)-6-diméthylaminophtalide, (c'est-à-dire lactone de violet de méthyle) 3,3-bis(p-diméthylaminophényl)-6-diéthylaminophtalide, 3,3-bis(p-diméthylaminophényl)-6-chlorophtalide, 3,3-bis(p-dibutylaminophényl)phtalide, 3-(2-méthoxy-4-diméthylaminophényl)-3-(2-hydroxy-4,5-dichlorophényl)phtalide, 3-(2-hydroxy-4-diméthylaminophényl)-3-(2-méthoxy-5-chlorophényl)phtalide, 3-(2-hydroxy-4-diméthoxyaminophényl)-3-(2-méthoxy-5-chlorophényl)phtalide, 3-(2-hydroxy-4-diméthylaminophényl)-3-(2-méthoxy-5-nitrophényl)phtalide, 3-(2-hydroxy-4-diéthylaminophényl)-3-(2-méthoxy-5-méthylphényl)phtalide, 3-(2-méthoxy-4-diméthylaminophényl)-3-(2-hydroxy-4-chloro-5- méthoxyphényl)phtalide, 3,6-bis(diméthylamino)fluorènespiro(9,3')-6'-diméthylaminophtalide, 6'-chloro-8'-méthoxy-benzoindolino-spiropyrane, et 6'-bromo-2'-méthoxy-benzoindolino-spiropyrane. L'agent colorant et l'agent de développement de couleur peuvent être utilisés à l'état micro-encapsulé. Le rapport de mélange de l'agent colorant à l'agent de développement de couleur dans la couche d'enregistrement, qui dépend des substances constituant l'agent colorant et l'agent de développement de couleur, est d'environ 1:0,1 à 1:20 en moles, et de préférence d'environ 1:0,2 à 1:10 en moles, pour maintenir une bonne densité d'image de l'image enregistrée. La teneur du promoteur d'effacement et de l'agent de contrôle de formation/effacement de couleur est de préférence de 0,à 300 parties en masse, et de préférence encore de 3 à 100 parties en masse, pour 100 parties en masse d'agent de développement de couleur inclus dans la couche d'enregistrement. Le rapport des composants colorants à la résine liante est de préférence 1:0,1 à 1:10 en masse pour maintenir une bonne résistance mécanique de la couche d'enregistrement et une bonne densité d'image de l'image enregistrée. Il est possible de former la couche d'enregistrement en appliquant un liquide de revêtement dans lequel l'agent colorant, l'agent de développement de couleur, le promoteur d'effacement, l'agent de contrôle de formation/effacement de couleur, la résine liante et un solvant sont mélangés uniformément, et en séchant le liquide appliqué. Les solvants peuvent être par exemple l'eau, des alcools comme le méthanol, l'isopropanol, le n-butanol et le méthylisocarbinol, des cétones comme l'acétone, la butan-2-one, l'éthylamylcétone, le diacétonealcool, l'isophorone et la cyclohexanone, des amides comme le N,N-diméthylformamide et le N,Ndiméthylacétamide, des éthers comme le diéthyléther, l'isopropyléther, le tétrahydrofurane, le 1,4-dioxane et le 3,4-dihydro-2H-pyrane, des glycoléthers, comme le 2-méthoxyéthanol, le 2-éthoxyéthanol, le 2-butoxyéthanol et le diméthyléther d'éthylèneglycol, des acétates de glycoléthers comme l'acétate de 2-méthoxyéthyle, l'acétate de 2-éthoxyéthyle et l'acétate de 2-butoxyéthyle, des esters comme l'acétate de méthyle, l'acétate d'éthyle, l'acétate d'isobutyle, l'acétate d'amyle, la lactate d'éthyle et le carbonate d'éthylène, des hydrocarbures aromatiques comme le benzène, le toluène et le xylène, des hydrocarbures aliphatiques comme l'hexane, l'heptane, l'isooctane, et le cyclohexane, des hydrocarbures halogénés comme le chlorure de méthylène, le 1,2-dichloroéthane, le dichloropropane et le chlorobenzène, des sulfoxydes comme le diméthylsulfoxyde et des pyrrolidones comme la N-méthyl-2-pyrrolidone et la N-octyl-2-pyrrolidone. II est possible de préparer le liquide de revêtement au moyen d'un appareil disperseur tel qu'un mélangeur à peinture, un broyeur à boulets, un broyeur par frottement, un broyeur à trois cylindres, un broyeur à sable, un broyeur Dyno ou un broyeur colloïdal. Toutes les substances qui doivent être incorporées dans le liquide de revêtement sont mélangées et dispersées dans un solvant pour préparer le liquide de revêtement. A titre d'alternative, il est possible de disperser chacune des substances dans un solvant puis de mélanger les dispersions ainsi préparées pour obtenir un liquide de revêtement. De plus, le liquide de revêtement peut être chauffé puis refroidi pour déposer un ou plusieurs composants dans le liquide de revêtement. I est possible de former la couche d'enregistrement par tout procédé de revêtement connu comme le revêtement à la lame, le revêtement par pulvérisation, le revêtement à la lame d'air, le revêtement par billes, le revêtement par voile, le revêtement par gravure, le revêtement par léchage, le revêtement par rouleau inverse, le revêtement par immersion et le revêtement par matrice. La couche d'enregistrement peut être réticulée si on le souhaite après les opérations de revêtement et de séchage. Quand la réticulation est accomplie par la chaleur, le chauffage peut être accompli à une haute température pendant une durée relativement courte ou à une température relativement basse pendant une longue durée. Quand on réalise une réticulation par la lumière ultraviolette ou par un faisceau d'électrons, il est possible d'utiliser des appareils de réticulation connus. Les sources lumineuses qui peuvent être utilisées pour émettre de la lumière ultraviolette comprennent les lampes à vapeur de mercure, les lampes à halogénures métalliques, les lampes au gallium, les lampes au mercure-xénon, les lampes à éclair, notamment. La source lumineuse devrait être choisie de manière que le spectre de la lumière ultraviolette émise par la source lumineuse corresponde au spectre d'absorption de l'initiateur de photopolymérisation et du promoteur de photopolymérisation inclus dans la couche protectrice. Les conditions d'émission de lumière ultraviolette telles que la puissance de la lampe, la gamme d'émission et la durée d'émission devraient être déterminées de manière que la résine présente dans la couche d'enregistrement ou la couche protectrice puisse être réticulée de manière sûre. Les appareils d'émission de faisceaux d'électrons comprennent les appareils à balayage et les appareils sans balayage qui sont choisis en fonction de la surface d'irradiation et de la dose d'irradiation nécessaire pour la réticulation de la couche d'enregistrement ou de la couche protectrice. Les conditions d'émission comme le courant du faisceau d'électrons, la gamme d'émission et la durée d'émission devraient être déterminées en fonction de la dose d'irradiation nécessaire pour la réticulation de la résine incluse dans la couche d'enregistrement ou la couche protectrice. De préférence, l'épaisseur de la couche d'enregistrement est de 1 à 20 m, et de préférence encore de 3 à 10 m. La couche d'enregistrement peut inclure un agent auxiliaire pour améliorer les propriétés de revêtement et les propriétés de formation/effacement de couleur. Par exemple, il est possible d'utiliser comme agents auxiliaires des tensioactifs, des agents électroconducteurs, des charges, des antioxydants, des photostabilisants et des stabilisants de couleur. Dans le matériau d'enregistrement selon la présente invention, il est possible de former une couche protectrice qui recouvre la couche d'enregistrement. Cette couche protectrice comprend une résine réticulée qui peut être l'une des résines mentionnées ci-dessus à propos de la couche d'enregistrement. De plus, la couche protectrice peut inclure également une résine autre que la résine réticulée mentionnée ci-dessus et qui peut être par exemple le poly(alcool vinylique), un copolymère styrène-anhydride maléique, du polyéthylène carboxy-modifié, une résine mélamine-formaldéhyde ou une résine urée-formaldéhyde. De préférence, l'épaisseur de la couche protectrice est de 0,1à 20 m, et de préférence encore de 0,3 à 10 m. Il est possible de former une couche intermédiaire entre la couche d'enregistrement et la couche protectrice pour améliorer l'adhésion de la couche d'enregistrement à la couche protectrice, pour empêcher une détérioration de la couche d'enregistrement qui est due au contact avec le liquide formant la couche protectrice sur la couche d'enregistrement et pour empêcher la migration dans la couche d'enregistrement des additifs présents dans la couche protectrice. Le matériau d'enregistrement peut inclure une sous-couche entre le substrat et la couche d'enregistrement pour utiliser efficacement la chaleur appliquée pour enregistrer des images, pour obtenir une bonne adhésion entre la couche d'enregistrement et le substrat et/ou pour empêcher le substrat de se détériorer du fait du contact avec le liquide formant la couche d'enregistrement. Il est possible de former la sous-couche d'isolation thermique en appliquant en revêtement un liquide dans lequel des particules creuses organiques ou inorganiques sont dispersées dans une solution de résine liante. Les résines mentionnées ci-dessus à propos de la couche d'enregistrement peuvent aussi être utilisées pour la couche intermédiaire et la sous-couche. II est possible d'utiliser différentes charges dans la sous-couche, la couche d'enregistrement, la couche intermédiaire et la couche protectrice. Les charges appropriées comprennent les charges inorganiques et les charges organiques. Les charges inorganiques comprennent par exemple des carbonates comme le carbonate de calcium et le carbonate de magnésium, des silicates comme l'acide silicique anhydre, l'acide silicique hydraté, le silicate d'aluminium hydraté et le silicate de calcium hydraté, des hydroxydes métalliques comme l'hydroxyde d'aluminium et l'hydroxyde de fer, des oxydes métalliques comme l'oxyde de zinc, l'oxyde d'indium, l'alumine, la silice, l'oxyde de zirconium, l'oxyde d'étain, l'oxyde de cérium, l'oxyde de fer, l'oxyde d'antimoine, l'oxyde de baryum, l'oxyde de calcium, l'oxyde de bismuth, l'oxyde de nickel, l'oxyde de magnésium, l'oxyde de chrome, l'oxyde de manganèse, l'oxyde de tantale, l'oxyde de niobium, l'oxyde de thorium, l'oxyde de hafnium, l'oxyde de molybdène, le ferrite de fer, le ferrite de nickel, le ferrite de cobalt, le titanate de baryum et le titanate de potassium, des sulfures métalliques et des sulfates métalliques comme le sulfure de zinc et le sulfate de baryum, des carbures métalliques comme le carbure de titane, le carbure de silicium, le carbure de molybdène, le carbure de tungstène et le carbure de tantale, des nitrures métalliques comme le nitrure d'aluminium, le nitrure de silicium, le nitrure de bore, le nitrure de zirconium, le nitrure de vanadium, le nitrure de titane, le nitrure de niobium et le nitrure de gallium. Les charges organiques peuvent être par exemple des résines de silicone, des résines de cellulose, des résines époxy, des résines de Nylon, des résines phénoliques, des résines de polyuréthane, des résines d'urée, des résines de mélamine, des résines de polyester, des résines de polycarbonate et des résines de styrène comme les résines de polystyrène, les copolymères styrène-isoprène et les copolymères styrène-vinylbenzène, des résines acryliques comme les copolymères chlorure de vinylidène-acrylique, les copolymères acrylique-uréthane et les copolymères éthylène-acrylique, des résines de polyéthylène, des résines de formaldéhyde comme les résines de benzoguanamine-formaldéhyde et les résines de mélamine-formaldéhyde, et les résines de polyméthylméthacrylate et les résines de chlorure de vinyle. Ces charges peuvent être utilisées seules ou en combinaison. De plus, les charges peuvent être des particules complexes et peuvent avoir une forme quelconque telle qu'une forme sphérique, granulaire, plate ou une forme d'aiguille. La teneur de la charge dans chaque couche est de préférence de 1 à 95 % en volume, et de préférence encore de 5 à 75 % en volume. II est possible d'ajouter à ces couches un lubrifiant qui peut être par exemple une cire synthétique telle qu'une cire d'ester, une cire de paraffine ou une cire de polyéthylène, une cire végétale telle que l'huile de ricin durcie, une cire animale telle que le suif de b#uf durci, un alcool supérieur comme l'alcool stéarylique ou l'alcool béhénylique, un acide gras supérieur comme l'acide margarique, l'acide laurique, l'acide myristique, l'acide palmitique, l'acide stéarique ou l'acide béhénique, un ester d'acide gras supérieur comme un ester de sorbitan et d'acide gras et un amide tel qu'un amide d'acide stéarique, un amide d'acide oléique, un amide d'acide laurique, un amide d'acide éthylènebisstéarique, un amide d'acide méthylènebisstéarique ou un amide d'acide méthylolstéarique. La teneur du lubrifiant dans chaque couche est de préférence de 0,1à 95 % en volume, et de préférence encore de 1 à 75 % en volume. La couche intermédiaire et la couche protectrice peuvent inclure un agent absorbant les ultraviolets organique en une quantité de 0,5 à 10 parties en masse pour 100 parties en masse de la résine liante incluse dans chaque couche. Des exemples spécifiques d'agents absorbant les ultraviolets organiques comprennent : les agents absorbant les ultraviolets de type benzotriazole 2-(2'-hydroxy-5'-méthylphényl)benzotriazole, 2-(2'-hydroxy-5'-butylphényl)benzotriazole, 2-(2'-hydroxy-3',5'-di-t-butylphényl)benzotriazole, 2-(2'-hydroxy-3'-t-butyl-5'-méthylphényl)benzotriazole, 2-(2'-hydroxy-5'-octyloxyphényl)benzotriazole, 2-(2'-hydroxy-3',5'-di-t-butylphényl)-5-chlorobenzotriazole, 2-(2'-hydroxy-3'-t-butyl-5'-méthylphényl)-5-chlorobenzotriazole, et 2-(2'-hydroxy-5'-éthoxyphényl)benzotriazole ; les agents absorbant les ultraviolets de type benzophénone 2,4-dihydroxybenzophénone, 2-hydroxy-4-méthoxybenzophénone, 2-hydroxy-4-n-octyloxybenzophénone, 2-hydroxy-4-dodécyloxybenzophénone, 2,2'-dihydroxy-4-méthoxybenzophénone, 2,2'-dihydroxy-4,4'-diméthoxybenzophénone, 2,2',4,4'-tétrahydroxybenzophénone, 2-hydroxy-4-méthoxy-2'-carboxybenzophénone, 2-hydroxy-4-oxybenzylbenzophénone, 2-hydroxy-4-chlorobenzophénone, acide 2-hydroxy-4-méthoxybenzophénone-5-sulfonique, 2-hydroxy-4-méthoxybenzophénone-5-sulfonate de sodium, et 2,2-dihydroxy-4,4'-méthoxybenzophénone-5-sulfonate de sodium ; les agents absorbant les ultraviolets de type ester de l'acide salicylique salicylate de phényle, salicylate de p-octylphényle, salicylate de p-t-butylphényle, salicylate de carboxyphényle, salicylate de méthylphényle, salicylate de dodécylphényle, salicylate de 2-éthylhexylphényle, et salicylate d'homomenthylphényle ; les agents absorbant les ultraviolets de type cyanoacrylate 2-cyano-3,3'-diphénylacrylate de 2-éthylhexyle, et 2-cyano-3,3'-diphénylacrylate d'éthyle ; les agents absorbant les ultraviolets de type acide p-aminobenzoïque acide p-aminobenzoïque, p-aminobenzoate de glycéryle, p-diméthylaminobenzoate d'amyle, et p-dihydroxypropylbenzoate d'éthyle ; les agents absorbant les ultraviolets de type acide cinnamique p-méthoxycinnamate de 2-éthylhexyle, et p-méthoxycinnamate de 2-éthoxyéthyle ; d'autres agents absorbant les ultraviolets 4-t-butyl-4'-méthoxy-dibenzoylméthane, acide urocanique, et urocanate d'éthyle. II est possible de former la couche intermédiaire et la couche protectrice par le même procédé que celui mentionné ci-dessus à propos de la couche d'enregistrement. Les matériaux appropriés comme substrat du matériau d'enregistrement selon la présente invention comprennent les supports connus comme le papier, les films de résine, les papiers synthétiques, les feuilles métalliques et les plaques de verre, par exemple. Le substrat peut être incolore ou coloré et peut être transparent ou opaque. Ce peut être un substrat complexe dans lequel deux ou plusieurs substrats sont combinés. De manière appropriée, l'épaisseur du substrat est de quelques m à quelques mm. Le matériau d'enregistrement selon la présente invention peut être collé à un matériau support au moyen d'une couche adhésive qui peut être formée sur une partie ou sur la totalité du matériau d'enregistrement. Le matériau d'enregistrement qui est collé à un matériau support peut être stratifié avec des films ou analogues. Le matériau d'enregistrement selon la présente invention peut être mis sous une forme quelconque, par exemple sous forme d'une feuille, d'une carte ou d'un rouleau. Le matériau d'enregistrement thermosensible réversible selon la présente invention peut inclure une couche d'enregistrement thermosensible irréversible. La couleur de l'image de la couche d'enregistrement thermosensible irréversible peut être identique ou différente de celle de la couche d'enregistrement thermosensible réversible. De préférence, la couche d'enregistrement thermosensible irréversible est formée sous la couche d'enregistrement thermosensible réversible et la température de coloration de la couche d'enregistrement thermosensible irréversible est de préférence supérieure à celle de la couche d'enregistrement thermosensible réversible. II est possible d'enregistrer des images dans le matériau d'enregistrement selon la présente invention en chauffant le matériau d'enregistrement, par exemple avec un crayon thermique, une tête d'impression thermique ou un laser, à une température de formation d'image pendant une courte durée. Quand on interrompt le chauffage, la chaleur appliquée diffuse rapidement, c'est-à-dire que l'image enregistrée est rapidement refroidie de sorte qu'il est possible d'obtenir une image stable dans le matériau d'enregistrement. Il est possible d'effacer l'image enregistrée en chauffant la couche d'enregistrement à une température qui n'est pas inférieure à la température de formation d'image T1 avec un dispositif chauffant approprié puis en refroidissant progressivement la couche d'enregistrement, ou en chauffant la couche d'enregistrement à une température située dans un domaine de température d'effacement d'image, c'est-àdire une température non inférieure à la température d'effacement d'image T2 mais inférieure à la température de formation d'image Tl. Ce dernier procédé d'effacement d'image est préférable car il est possible d'effacer rapidement les images. De plus, il est possible aussi d'effacer l'image enregistrée en chauffant une grande surface de la couche d'enregistrement ou en chauffant la couche d'enregistrement pendant une longue durée puis en refroidissant la couche d'enregistrement. Ceci est dû au fait que, dans chaque cas, la couche d'enregistrement est refroidie progressivement. Les dispositifs chauffants appropriés pour effacer les images comprennent les dispositifs chauffants tels que les dispositifs chauffants céramiques, les dispositifs chauffants plans, les barres chauffantes, les rouleaux chauffants et les poinçons chauffants, les dispositifs soufflant de l'air chaud et les têtes d'impression thermique. Parmi ces dispositifs, on préfère les dispositifs chauffants céramiques, les dispositifs chauffants plans et les rouleaux chauffants. Quand on utilise une tête d'impression thermique pour effacer les images, l'énergie thermique appliquée à la couche d'enregistrement est de préférence contrôlée de manière à être relativement basse par rapport à l'énergie thermique pour l'enregistrement des images en contrôlant la tension appliquée et/ou la largeur d'impulsion d'une impulsion appliquée à la tête d'impression thermique. En utilisant ce procédé, il est possible de réaliser les opérations d'enregistrement et d'effacement des images avec une seule tête d'impression thermique, ce qui permet ce que l'on appelle la "surécriture". L'invention sera mieux comprise à la lecture des exemples non limitatifs suivants dans lesquels les valeurs numériques représentent des % et parties en masse, sauf indication contraire. Exemple 1 (Formation de la couche d'enregistrement) On a pulvérisé et dispersé un mélange des composants suivants dans un broyeur à boulets de manière que le diamètre moyen des particules des composants solides dans le liquide soit de 0,1à 3 m, pour préparer un liquide A. (Formulation du liquide A) Parties 2-anilino-3-méthyl-6-dibutylaminofluorane 2 (agent colorant) Agent de développement de couleur répondant à la formule suivante 8 Agent de contrôle de formation/effacement de couleur répondant à la formule suivante 4 CH3 (CH2)17-NHCONH-(CH2)2-COOH Promoteur d'effacement répondant à la formule suivante 4 Solution de résine phénoxy à 15 % 150 (résine phénoxy : PKHH fabriquée par Union Carbide Corp., solvant : tétrahydrofurane) On a mélangé avec le liquide A 20 parties d'hexaméthylènediisocyanate de type produit d'addition (Coronate HL, fabriqué par Nippon Polyurethane Industry Co., Ltd., solution dans l'acétate d'éthyle ayant une teneur en solides de 75 %) et on a agité le mélange pour préparer un liquide de formation de couche d'enregistrement. On a appliqué en revêtement ce liquide au moyen d'une barre à fil sur un substrat constitué par un film de polyéthylènetéréphtalate (PET) d'une épaisseur de 188 m, on l'a séché à 100 C pendant 2 min puis on l'a chauffé à 60 C pendant 24 h pour former une couche d'enregistrement d'une épaisseur sèche d'environ 8,0 m. On a ainsi préparé un matériau d'enregistrement thermosensible réversible selon la présente invention. Exemple 2 (Formation de la couche d'enregistrement) On a pulvérisé et dispersé dans un broyeur à boulets un mélange des composants suivants de manière que le diamètre moyen de particules des composants solides dans le liquide soit de 0,1 à 3 pm, pour préparer ainsi un liquide A. (Formulation du liquide A) Parties 2-anilino-3-méthyl-6-N-éthyl-N-p-tolylaminofluorane 2 (agent colorant) Agent de développement de couleur répondant à la formule suivante 8 Agent de contrôle de formation/effacement de couleur répondant à la formule suivante 4 CH3(CH2)7-NHCONH-(CH2)5-COOH Promoteur d'effacement répondant à la formule suivante 4 Solution de résine de polyol acrylique à 15 % 150 (solvant : tétrahydrofurane) On a mélangé avec le liquide A 20 parties d'hexaméthylènediisocyanate de type produit d'addition (Coronate HL, fabriqué par Nippon Polyurethane Industry Co., Ltd., solution dans l'acétate d'éthyle ayant une teneur en solides de 75 %) et on a agité le mélange pour préparer un liquide de formation de couche d'enregistrement. On a appliqué en revêtement ce liquide avec une barre à fil sur un substrat constitué par un film de polyéthylènetéréphtalate (PET) d'une épaisseur de 188 m, on l'a séché à 100 C pendant 2 min puis on l'a chauffé à 60 C pendant 24 h pour former une couche d'enregistrement ayant une épaisseur sèche d'environ 8,0 m. On a ainsi préparé un matériau d'enregistrement thermosensible réversible selon la présente invention. Exemple 3 (Formation de la couche d'enregistrement) On a pulvérisé et dispersé dans un broyeur à boulets un mélange des composants suivants de manière que le diamètre moyen de particules des composants solides dans le liquide soit de 0,1à 3 um, pour préparer un liquide A. (Formulation du liquide A) Parties 3-(4-diéthylamino-2-éthoxyphényl)-3-(l-éthyl-2-méthylindol-3-yl)-4- azaphtalide 2 (agent colorant) Agent de développement de couleur répondant à la formule suivante 8 Agent de contrôle de formation/effacement de couleur répondant à la formule suivante 4 CH3(CH2)17-NHCONH-(CH2)17-CH3 Promoteur d'effacement répondant à la formule suivante 4 Solution de résine de polyol acrylique à 15 % 150 (solvant : tétrahydrofurane) On a ajouté au liquide A 20 parties d'hexaméthylènediisocyanate de type produit d'addition (Coronate HL, fabriqué par Nippon Polyurethane Industry Co., Ltd., solution dans l'acétate d'éthyle ayant une teneur en solides de 75 %) et on a agité le mélange pour préparer un liquide de formation de couche d'enregistrement. On a appliqué en revêtement ce liquide avec une barre à fil sur un substrat constitué par un film de polyéthylènetéréphtalate (PET) ayant une épaisseur de 188 m, on l'a séché à 100 C pendant 2 min puis on l'a chauffé à 60 C pendant 24 h pour former une couche d'enregistrement ayant une épaisseur sèche d'environ 8,0 m. On a ainsi préparé un matériau d'enregistrement thermosensible réversible selon la présente invention. Exemple 4 (Formation de la couche d'enregistrement) On a pulvérisé et dispersé dans un broyeur à boulets un mélange des composants suivants de manière que le diamètre moyen de particules des composants solides dans le liquide soit de 0,1à 3 m, pour préparer un liquide A. (Formulation du liquide A) Parties 3,3'-bis(2-éthoxy-4-diéthylaminophényl)-4-azaphtalide 2 (agent colorant) Agent de développement de couleur répondant à la formule suivante 8 Agent de contrôle de formation/effacement de couleur répondant à la formule suivante 4 CH3 (CH2)17-NHCONH-(CH2)10-CH3 Promoteur d'effacement répondant à la formule suivante 4 Solution de résine phénoxy à 15 % 150 (résine phénoxy : PKHH fabriquée par Union Carbide Corp., solvant : tétrahydrofurane) On a ajouté au liquide A 20 parties d'hexaméthylènediisocyanate de type produit d'addition (Coronate HL, fabriqué par Nippon Polyurethane Industry Co., Ltd., solution dans l'acétate d'éthyle ayant une teneur en solides de 75 %) et on a agité le mélange pour préparer un liquide de formation de couche d'enregistrement. On a appliqué en revêtement ce liquide avec une barre à fil sur un substrat constitué par un film de polyéthylènetéréphtalate (PET) d'une épaisseur de 188 m, on l'a séché à 100 C pendant 2 min puis on l'a chauffé à 60 C pendant 24 h pour former une couche d'enregistrement ayant une épaisseur sèche d'environ 8,0 m. On a ainsi préparé un matériau d'enregistrement thermosensible réversible selon la présente invention. Exemple 5 (Formation de la couche d'enregistrement) On a pulvérisé et dispersé dans un broyeur à boulets un mélange des composants suivants de manière que le diamètre moyen de particules des composants solides dans le liquide soit de 0,1à 3 m, pour préparer un liquide A. (Formulation du liquide A) Parties 2-anilino-3-méthyl-6-dibutylaminofluorane 2 (agent colorant) Agent de développement de couleur répondant à la formule suivante 8 Promoteur d'effacement répondant à la formule suivante 3 Solution de résine de polyol acrylique à 15 % 70 (solvant : tétrahydrofurane) On a ajouté au liquide A 10 parties d'hexaméthylènediisocyanate de type produit d'addition (Coronate HL, fabriqué par Nippon Polyurethane Industry Co., Ltd., solution dans l'acétate d'éthyle ayant une teneur en solides de 75 %) et on a agité le mélange pour préparer un liquide de formation de couche d'enregistrement. On a appliqué en revêtement ce liquide avec une barre à fil sur un substrat constitué par un film de polyéthylènetéréphtalate (PET) d'une épaisseur de 188 um, on l'a séché à 100 C pendant 2 min puis on l'a chauffé à 60 C pendant 24 h pour former une couche d'enregistrement ayant une épaisseur sèche d'environ 8,0 m. On a ainsi préparé un matériau d'enregistrement thermosensible réversible selon la présente invention. Exemple 6 On a répété le processus de préparation du matériau d'enregistrement .de l'exemple 5 à ceci près que l'on a remplacé le promoteur d'effacement par un promoteur d'effacement répondant à la formule suivante : On a ainsi préparé un matériau d'enregistrement thermosensible réversible selon la présente invention. Exemple 7 On a répété le processus de préparation du matériau d'enregistrement de l'exemple 5 à ceci près que l'on a remplacé l'agent de développement de couleur et le promoteur d'effacement par l'agent de développement de couleur et le promoteur d'effacement suivants : Agent de développement de couleur Promoteur d'effacement On a ainsi préparé un matériau d'enregistrement thermosensible réversible selon la présente invention. Exemple 8 On a répété le processus de préparation du matériau d'enregistrement de l'exemple 7 à ceci près que l'on a remplacé le promoteur d'effacement par un promoteur d'effacement répondant à la formule suivante : On a ainsi préparé un matériau d'enregistrement thermosensible réversible selon la présente invention. Exemple 9 On a répété le processus de préparation du matériau d'enregistrement de l'exemple 7 à ceci près que l'on a remplacé le promoteur d'effacement par un promoteur d'effacement répondant à la formule suivante : On a ainsi préparé un matériau d'enregistrement thermosensible réversible selon la présente invention. Exemple 10 On a répété le processus de préparation du matériau d'enregistrement de l'exemple 1 à ceci près que l'on a remplacé le liquide A par un liquide A ayant la formulation suivante : (Formulation du liquide A) Parties 2-anilino-3-méthyl-6-dibutylaminofluorane 2 (agent colorant) Agent de développement de couleur répondant à la formule suivante 8 Promoteur d'effacement répondant à la formule suivante 1 Agent de contrôle de formation/effacement de couleur répondant à la formule suivante 3 Solution de résine de polyol acrylique à 15 % 70 (solvant : tétrahydrofurane) On a ainsi préparé un matériau d'enregistrement thermosensible réversible selon la présente invention. Exemple 11 On a répété le processus de préparation du matériau d'enregistrement de l'exemple 10 à ceci près que l'on a remplacé le promoteur d'effacement par un promoteur d'effacement répondant à la formule suivante : On a ainsi préparé un matériau d'enregistrement thermosensible réversible selon la présente invention. Exemple 12 On a répété le processus de préparation du matériau d'enregistrement de l'exemple 10 à ceci près que l'on a remplacé le promoteur d'effacement par un promoteur d'effacement répondant à la formule suivante : On a ainsi préparé un matériau d'enregistrement thermosensible réversible selon la présente invention. Exemple 13 On a répété le processus de préparation du matériau d'enregistrement de l'exemple 10 à ceci près que l'on a remplacé le promoteur d'effacement par un promoteur d'effacement répondant à la formule suivante : On a ainsi préparé un matériau d'enregistrement thermosensible réversible selon la présente invention. Exemple 14 On a répété le processus de formation du matériau d'enregistrement de l'exemple 10 à ceci près que l'on a remplacé le promoteur d'effacement par un promoteur d'effacement répondant à la formule suivante : On a ainsi préparé un matériau d'enregistrement thermosensible réversible selon la présente invention. Exemple 15 On a répété le processus de préparation du matériau d'enregistrement de l'exemple 10 à ceci près que l'on a remplacé le promoteur d'effacement par un promoteur d'effacement répondant à la formule suivante : On a ainsi préparé un matériau d'enregistrement thermosensible réversible selon la présente invention. Exemple 16 On a répété le processus de préparation du matériau d'enregistrement de l'exemple 10 à ceci près que l'on a remplacé le promoteur d'effacement par un promoteur d'effacement répondant à la formule suivante : On a ainsi préparé un matériau d'enregistrement thermosensible réversible selon la présente invention. Exemple 17 On a répété le processus de préparation du matériau d'enregistrement de l'exemple 10 à ceci près que l'on a remplacé le promoteur d'effacement par un promoteur d'effacement répondant à la formule suivante : On a ainsi préparé un matériau d'enregistrement thermosensible réversible selon la présente invention. Exemple 18 On a répété le processus de préparation du matériau d'enregistrement de l'exemple 10 à ceci près que l'on a remplacé le promoteur d'effacement par un promoteur d'effacement répondant à la formule suivante : On a ainsi préparé un matériau d'enregistrement thermosensible réversible selon la présente invention. Exemple comparatif 1 On a répété le processus de préparation du matériau d'enregistrement de l'exemple 5 à ceci près que l'on a éliminé le promoteur d'effacement du liquide de formation de la couche d'enregistrement et que l'on a remplacé l'agent de développement de couleur par l'agent de développement de couleur suivant : On a ainsi préparé un matériau d'enregistrement thermosensible réversible comparatif. Exemple comparatif 2 On a répété le processus de préparation du matériau d'enregistrement de l'exemple 5 à ceci près que l'on a remplacé le promoteur d'effacement par un promoteur d'effacement répondant à la formule suivante : On a ainsi préparé un matériau d'enregistrement thermosensible réversible comparatif. Procédé d'enregistrement d'images On a enregistré une image dans chacun des matériaux d'enregistrement ainsi préparés en utilisant un appareil d'enregistrement d'images thermique fabriqué par Ohkura Electric Co., Ltd., dans des conditions dans lesquelles la tension appliquée à la tête d'impression thermique était de 13,3 V et la largeur d'impulsion était de 1,2 ms. La densité de l'image enregistrée a été mesurée avec une densitomètre à réflexion Macbeth RD914. De plus, on a ensuite effacé l'image enregistrée en chauffant à 110 C pendant 1 s au moyen d'un appareil d'essai de gradient thermique fabriqué par Toyo Seiki Co., Ltd. On a déterminé la densité d'image résiduelle à l'aide de l'équation suivante : Densité d'image résiduelle = IDr - GD où IDr représente la densité de réflexion d'une partie du matériau d'enregistrement où une image a été enregistrée puis effacée, et GD représente la densité de fond de l'image enregistrée dans la couche d'enregistrement. Les densités IDr et GD ont aussi été mesurées avec le densitomètre à réflexion indiqué ci-dessus. De plus, on a mesuré la densité d'image et la densité de fond de l'image enregistrée puis on a conservé l'image dans un endroit sec à 50 C pendant 24 h. On a mesuré aussi la densité d'image et la densité de fond de l'image après l'essai de conservation pour déterminer la conservation de la densité d'image qui est obtenue grâce à l'équation suivante : Conservation de la densité d'image (%) = (ID2-GD2) x 100 (ID1-GD1) où ID1et ID2 représentent la densité d'image d'une image avant et après la conservation du matériau d'enregistrement comportant l'image à 50 C pendant 24 h, respectivement, et GDIet GD2 représentent respectivement la densité de fond d'une image avant et après la conservation du matériau d'enregistrement comportant l'image à 50 C pendant 24 h. Les résultats obtenus sont présentés dans le tableau 3 ci-dessous. Tableau 23 Densité Densité d'image Conservation de la d'image résiduelle densité d'image (%) Exemple 1 1,07 0,02 82 Exemple 2 1,12 0,02 80 Exemple 3 1,01 0,02 86 Exemple 4 1,04 0,01 79 Exemple 5 0,95 0,01 94 Exemple 6 0,98 0,02 80 Exemple 7 0,99 0,02 85 Exemple 8 0,92 0,02 98 Exemple 9 0,94 0,01 91 Exemple 10 1,02 0,01 99 Exemple 11 1,08 0,02 105 Tableau 23 Densité Densité d'image Conservation de la d'image résiduelle densité d'image (%) Exemple 12 1,09 0,02 107 Exemple 13 1,09 0,02 107 Exemple 14 1,10 0,01 104 Exemple 15 1,12 0,01 105 Exemple 16 1,09 0,01 102 Exemple 17 1,08 0,01 107 Exemple 18 1,06 0,01 104 Exemple comparatif 1 1,00 0,12 30 Exemple comparatif 2 1,03 0,08 60 On comprend d'après le tableau 23 que le matériau d'enregistrement thermosensible réversible selon la présente invention a une faible densité résiduelle et une grande conservation de la densité d'image. Autrement dit, le matériau d'enregistrement selon la présente invention peut être effacé rapidement et les images enregistrées dans ce matériau ont de bonnes propriétés de conservation. REVENDICATIONS 1. Matériau d'enregistrement thermosensible réversible, caractérisé en ce qu'il comprend une couche d'enregistrement qui est formée sur au moins un côté d'un substrat et qui comprend un agent colorant donneur d'électrons et un agent de développement de couleur accepteur d'électrons, qui revêt un état coloré quand elle est chauffée à une température non inférieure à une température de formation d'image puis refroidie à une vitesse de refroidissement, et qui, à l'état coloré, revêt un état non coloré quand elle est chauffée à une température inférieure à la température de formation d'image Tlet non inférieure à une température d'effacement d'image, ou quand elle est chauffée à une température non inférieure à la température de formation d'image T2 puis refroidie à une vitesse de refroidissement relativement basse par rapport à la vitesse de refroidissement mentionnée en premier lieu, la couche d'enregistrement comprenant en outre un promoteur d'effacement comprenant au moins un groupe amide secondaire ayant une formule choisie dans le groupe consistant en les formules (1), (2) et (3) suivantes : où RI, R2, R3, R4 et R5 représentent chacun indépendamment un groupe hydrocarboné qui est éventuellement substitué et qui peut être saturé ou insaturé, R1 et R2 étant éventuellement combinés pour former un cycle qui peut inclure un ou plusieurs atomes parmi un atome d'azote, un atome d'oxygène et un atome de soufre. 2. Matériau d'enregistrement thermosensible réversible selon la revendication 1, caractérisé en ce que le promoteur d'effacement comprend en outre une chaîne alkyle ou alkylène ayant 6 atomes de carbone ou plus et au moins l'un desdits groupes amide secondaires. 3. Matériau d'enregistrement thermosensible réversible selon l'une quelconque des revendications 1 et 2, caractérisé en ce que le promoteur d'effacement comprend deux ou plusieurs desdits groupes amide secondaires. 4. Matériau d'enregistrement thermosensible réversible selon la revendication 3, caractérisé en ce que le promoteur d'effacement répond à une formule choisie dans le groupe consistant en les formules (4'), (5') et (6') suivantes : où R'6, R'7, R'8, R'9, R'10, R'11, R'12, R'13, R'14, R'15, R'16, R'17 et R'18 représentent chacun indépendamment un groupe hydrocarboné qui est éventuellement substitué et qui peut être saturé ou insaturé, R'7 et R'8, et R'9 et R'10 étant indépendamment et facultativement combinés pour former un cycle qui peut inclure un ou plusieurs atomes parmi un atome d'azote, un atome d'oxygène et un atome de soufre. 5. Matériau d'enregistrement thermosensible réversible selon l'une quelconque des revendications précédentes, caractérisé en ce que le promoteur d'effacement comprend au moins un groupe ayant une capacité d'association. 6. Matériau d'enregistrement thermosensible réversible selon la revendication 5, caractérisé en ce que le groupe ayant une capacité d'association comprend un groupe répondant à une formule choisie dans le groupe consistant en les formules (4), (5) et (6) suivantes : 7. Matériau d'enregistrement thermosensible réversible selon l'une quelconque des revendications précédentes, caractérisé ce que la couche d'enregistrement comprend en outre un agent de contrôle de formation/effacement de couleur comprenant un groupe divalent ayant un hétéroatome et une chaîne alkyle ayant 6 atomes de carbone ou plus. 8. Matériau d'enregistrement thermosensible réversible selon l'une quelconque des revendications précédentes, caractérisé en ce que l'agent de développement de couleur accepteur d'électrons comprend un composé phénolique incluant une chaîne alkyle ayant 8 atomes de carbone ou plus. 9. Matériau d'enregistrement thermosensible réversible selon l'une quelconque des revendications 1 à 8, caractérisé en ce que la couche d'enregistrement comprend en outre une résine réticulée. 10. Matériau d'enregistrement thermosensible réversible selon la revendication 9, caractérisé en ce que la résine réticulée est réticulée avec un composé de type isocyanate. 11. Matériau d'enregistrement thermosensible réversible selon l'une quelconque des revendications 1 à 10, caractérisé en ce qu'il comprend en outre une couche qui est formée sur la couche d'enregistrement et qui comprend un agent absorbant les ultraviolets. 12. Matériau d'enregistrement thermosensible réversible selon l'une quelconque des revendications précédentes, caractérisé en ce qu'il comprend en outre une couche protectrice qui est formée sur la couche d'enregistrement et qui comprend une résine réticulée. 13. Matériau d'enregistrement thermosensible réversible selon l'une quelconque des revendications précédentes, caractérisé en ce qu'il comprend en outre une couche d'enregistrement magnétique. 14. Matériau d'enregistrement thermosensible réversible selon l'une quelconque des revendications précédentes, caractérisé en ce qu'il est sous forme de carte ou de feuille. 15. Matériau d'enregistrement thermosensible réversible selon l'une quelconque des revendications précédentes, caractérisé en ce qu'il comprend en outre une couche d'impression qui est formée sur au moins un côté du substrat. 16. procédé d'enregistrement/effacement d'images thermique réversible, caractérisé en ce qu'il comprend les étapes de fourniture d'un matériau d'enregistrement thermosensible réversible selon l'une quelconque des revendications précédentes, de chauffage suivant une image de la couche d'enregistrement à une température non inférieure à la température de formation d'image Tlpuis de refroidissement de la couche d'enregistrement à la vitesse de refroidissement mentionnée en premier lieu pour former une image colorée dans la couche d'enregistrement ; et de chauffage de la couche d'enregistrement à une température inférieure à la température de formation d'image et non inférieure à la température d'effacement d'image T2 pour effacer l'image. 17. Appareil d'enregistrement/effacement d'images thermique réversible, caractérisé en ce qu'il comprend un dispositif de formation d'image qui chauffe suivant une image une couche d'enregistrement d'un matériau d'enregistrement thermosensible réversible selon l'une quelconque des revendications 1 à 15, à une température non inférieure à une température de formation d'image Tl pour former une image colorée, et un dispositif d'effacement d'image qui chauffe la couche d'enregistrement à une température inférieure à la température de formation d'image et non inférieure à la température d'effacement d'image T2 pour effacer l'image colorée, le dispositif d'effacement d'image étant un dispositif chauffant choisi dans le groupe consistant en les dispositifs chauffants céramiques, les dispositifs chauffants plans et les rouleaux chauffants.